상기 의 원료 를 표 1 ? 5 에 나타내 는 비율 로 배합 하 였 다 . 먼저 , 페녹 시 수지 만 을 , 교반기 가 부착 된 용기 에서 메틸 이 소 부틸 케톤 ( MIBK ) 에 교반 , 용해 했 다 . ( 단 , 에폭시 수지 ( 2 ) 가 있 는 경우 에 는 , 페녹 시 수지 의 MIBK 용액 과 는 별도 로 , 에폭시 수지 ( 2 ) 만의 MIBK 용액 을 준비 하 여 , 페녹 시 수지 의 MIBK 용액 에 혼합 했 다 ) 다음 으로 , 이 MIBK 용액 에 , 에폭시 수지 ( 1 ) 또는 ( 2 ) ( 단 , 에폭시 수지 ( 3 ) ? ( 5 ) 를 배합 하 는 경우 에 는 , 에폭시 수지 ( 3 ) ? ( 5 ) 도 배합 한다 ) , 경화제 ( 단 , 경화 촉진제 ( 1 ) 을 배합 하 는 경우 에 는 , 경화 촉진제 ( 1 ) 도 배합 한다 ) 를 배합 하 고 , 교반 , 용해 했 다 . 그 후 , 이 혼합 용액 에 알루미나 분말 을 배합 하 고 , 교반 , 분산 시켜 , 접착제 수지 조성물 의 바니시 를 제작 했 다 . 이 바니시 를 , 두께 50 ㎛ 의 이 형 처리 PET 필름 ( 미츠 비시 화학 제조 MR - 50 ) 에 , 건조 후 의 수지 층 의 두께 가 100 ㎛ 가 되 도록 도포 하 고 , 110 ℃ 에서 5 분 건조 시킴 으로써 , B 스테이지 의 접착제 필름 을 제작 했 다 .